СПОСОБ ПОДГОТОВКИ ВАЛКОВ ПИЛИГРИМОВЫХ СТАНОВ К ПРОКАТКЕ ГОРЯЧЕКАТАНЫХ ТРУБ

1. Способ подготовки валков пилигримовых станов к прокатке горячекатаных труб, включающий механическую обработку рабочей части черновых валков под наплавку (бойка, полирующего участка и угла продольного выпуска), на вальцетокарных станках по программе или копиру с перекрытием по 5-10° в сторону холостого участка от нулевой точки валка и от угла продольного выпуска, наплавку на рабочую поверхность под слоем флюса износостойкого жаростойкого слоя из стали СВ30Х25Н16Г7 с припуском под механическую обработку, механическую обработку рабочей части валков на готовый размер с чистотой поверхности Rz≤60 мкм, установку валков в стан, прокатку до появления сетки разгарных трещин или до перевалки на другой диаметр труб, шлифовку рабочей части валков с чистотой поверхности Rz≤60 мкм, повторную и последующие установки валков в стан до 50-60% износа наплавленного слоя с шлифовкой после каждой установки, отличающийся тем, что механическую обработку рабочей поверхности валков после наплавки производят с чистотой Rz≥80 мкм, а затем полировку с чистотой поверхности Rz≤20 мкм от 0,15 до 0,20 длины бойка, примыкающей к полирующему участку, полирующего и угла продольного выпуска.
2. Способ по п.1, отличающийся тем, что после каждой установки валков в стан производят шлифовку рабочей части с последующей полировкой участка бойка, полирующего и угла продольного выпуска.